FR 3015506 A1 20150626 FR 1363201 A 20131220 Composition de poudres de Poly-arylène-éther-cétone-cétones autorisant un excellent compromis coulabilité et coalescence adaptées au frittage laser La présente invention concerne une composition comprenant de 99.6 à 99.99 % en poids d'au moins une poudre d'au moins une poly-arylène-éther-cétone et 0.01 à 0.4% en poids d'un agent d'écoulement hydrophile. Cet agent d'écoulement hydrophile est caractérisé par une prise de masse (quantité d'eau absorbée) après 5 jours de conditionnement à une humidité relative de 95% supérieure à 0.5%. Cette prise de masse de l'agent d'écoulement est déterminée par mesure Karl Fisher après désorption de l'eau par un traitement de 15 min à 170°C. Cette composition est adaptée au frittage laser. Elle autorise en particulier un excellent compromis coulabilité et coalescence de la poudre. Les poly-arylène-éther-cétones et plus particulièrement les Poly éther-cétone-cétones (PEKK) sont des matériaux très performants. Ils sont utilisés pour des applications contraignantes en température ou/et en contraintes mécaniques, voire chimiques. On retrouve ces polymères dans des domaines aussi variés que l'aéronautique, les forages off shore, les implants médicaux. Ils peuvent être mis en oeuvre par moulage, extrusion, compression, filage, ou encore frittage laser notamment. Cependant, leur mise en oeuvre dans ce dernier procédé nécessite des conditions de préparation de la poudre assurant une bonne coulabilité permettant la mise en oeuvre dans le procédé de frittage laser tel que décrit ci-dessous. - 2 - La technologie de frittage de poudres sous un faisceau laser sert à fabriquer des objets en trois dimensions tels que des prototypes, des modèles, mais aussi 5 des pièces fonctionnelles, notamment dans les domaines automobile, nautique, aéronautique, aérospatial, médical (prothèses, systèmes auditifs, tissus cellulaires...), le textile, l'habillement, la mode, la décoration, des boîtiers pour l'électronique, la téléphonie, la domotique, 10 l'informatique, l'éclairage. On dépose une fine couche de poudre sur une plaque horizontale maintenue dans une enceinte chauffée à une certaine température. Le laser apporte l'énergie nécessaire 15 à fritter les particules de poudre en différents points de la couche de poudre selon une géométrie correspondant à l'objet, par exemple à l'aide d'un ordinateur ayant en mémoire la forme de l'objet et restituant cette dernière sous forme de tranches. Ensuite, on abaisse la plaque 20 horizontale d'une valeur correspondant à l'épaisseur d'une couche de poudre (par exemple entre 0,05 et 2 mm et généralement de l'ordre de 0,1 mm) puis on dépose une nouvelle couche de poudre. Le laser apporte l'énergie nécessaire à fritter les particules de poudre selon une 25 géométrie correspondant à cette nouvelle tranche de l'objet et ainsi de suite. La procédure est répétée jusqu'à ce que l'on ait fabriqué tout l'objet. Dans ce procédé de frittage de poudres sous un faisceau 30 laser, il est impératif de disposer de poudres qui présentent une bonne coulabilité, ce qui permet une bonne mise en couche desdites poudres. Par ailleurs, une bonne coalescence de la poudre est nécessaire après la fusion - 3 - induite par le laser, de telle sorte que les propriétés mécaniques des objets fabriqués soient maximisées. Il est donc cherché des poudres ayant, d'une part, une 5 bonne coulabilité et, d'autre part, une bonne coalescence durant le procédé de frittage. Dans le domaine du frittage laser, il est usuel d'ajouter des agents d'écoulement pour améliorer la 10 coulabilité des poudres. US 2004/0204531 décrit l'intérêt dans le polyamide des silices hydrophobes versus des silices hydrophiles. En effet, la coulabilité est détériorée après reprise d'humidité dans le cas de l'utilisation de silices 15 hydrophiles alors qu'elle est inchangée dans le cas de l'utilisation de silices hydrophobes. Dans le domaine des poly-arylène-éther-cétones (PAEK), la coulabilité est connue pour être améliorée en utilisant 20 un traitement thermique approprié. U57847057 concerne un procédé de traitement thermique de poudres de poly-arylène-éther-cétones consistant à exposer la poudre à un traitement thermique supérieur à 30 minutes à une température supérieure de 20°C à la 25 température de transition vitreuse du polymère. Ce traitement appliqué sur des Poly-éther-éther-cétones (PEEK) permet d'obtenir des poudres de coulabilité acceptable pour le procédé de frittage laser. L'aspect coalescence n'est pas discuté dans ce brevet, en 30 particulier aucun exemple ne démontre que la coalescence est effective, modifiée voire améliorée par le traitement thermique. -4 W02012047613 décrit également un traitement thermique appliqué plus particulièrement aux poudres de poly-éthercétones-cétones (PEKK) consistant à exposer la poudre à un traitement thermique de plusieurs heures entre les températures de transition des différentes phases cristallines, plus particulièrement en se rapprochant de la température de fusion du polymère, correspondant à la forme cristalline présentant la transition à la plus haute température. La coulabilité de la poudre s'en trouve améliorée et la cristallinité résultante de ce traitement est conservée durant le procédé de frittage, conférant à l'objet fritté certaines propriétés physiques avantageuses, mais apparaissant insuffisantes pour certaines applications. L'aspect coalescence n'est pas discuté dans ce brevet, en particulier aucun exemple ne démontre que la coalescence est effective, modifiée voire améliorée par le traitement thermique. Pour répondre aux besoins de disposer de poudres présentant une bonne coulabilité et une bonne coalescence, la demanderesse a conduit une série de tests mettant en évidence que pour les poly-arylène-éther-cétones, l'addition d'agent d'écoulement hydrophile permet, d'une part, une bonne coulabilité et que, d'autre part, cette coulabilité est conservée même après un séjour en atmosphère humide. Ce dernier résultat apparaît inattendu et très surprenant au regard de l'art antérieur (US 2004/0204531). En outre, la demanderesse a constatée que pour de telles 30 compositions, la coalescence de ces poudres de polyarylène-éther-cétones additivées d'agent d'écoulement hydrophile est supérieure à celles de poudres de poly- -5 arylène-éther-cétones additivées d'agent découlement hydrophobe. Résumé de l'invention: L'invention concerne une composition comprenant de 99.6 à 99.99 % en poids d'au moins une poudre d'au moins une poly-arylène-éther-cétone et 0.01 à 0.4 % en poids d'un agent d'écoulement hydrophile, de préférence de 0.01 à 0.2 % en poids d'un agent d'écoulement hydrophile et, plus particulièrement, de préférence de 0.01 à 0.1 % en poids d'un agent d'écoulement hydrophile. Cet d'agent d'écoulement hydrophile est caractérisé par une prise de masse (quantité d'eau absorbée) après 5 jours de conditionnement à une humidité relative de 95% supérieure à 0.5%, de préférence supérieure à 0.8%. Cette prise de masse de l'agent d'écoulement est déterminée par mesure Karl Fisher après désorption de l'eau par un traitement de 15 min à 170°C . L'invention concerne également l'utilisation des compositions de l'invention ainsi que les objets fabriqués à l'aide de ces compositions, en particulier à l'aide d'un procédé de frittage laser. Description détaillée : Les poly-arylène-éther-cétones (PAEK) utilisés dans l'invention comportent les motifs de formules suivantes: (-Ar-X-) et (-Ari-Y-) dans lesquelles : -6- Ar et Art désignent chacun un radical aromatique divalent ; Une part minoritaire ( Plus préférentiellement, le poly-arylène- éther-cétone (PAEK) peut être choisi parmi : - un poly-éther-éther-cétone également nommé PEEK comprenant des motifs de formule I : Formule I -7 Les enchainements peuvent être totalement para (Formule I) mais on ne sortirait pas du cadre de l'invention en introduisant, partiellement ou totalement, des enchaînements méta . Deux exemples (liste non limitative) sont fournis ci-dessous : Ou encore : - un poly-éther-cétone également nommé PEK, comprenant des motifs de formule II : Formule II De la même façon, les enchainements peuvent être totalement para (Formule II) mais on ne sortirait pas du cadre de l'invention en introduisant, partiellement ou totalement, des enchaînements méta : -8 Ou - un poly-éther-cétone-cétone également nommé PEKK, comprenant des motifs de formule IIIA, de formule IIIB et leur mélange : Formule IIIA 0 Formule IIIB15 -9- et un poly-éther-éther-cétone-cétone également nommé PEEKK, comprenant des motifs de formules IV : Formule IV De la même façon on peut introduire des enchaînements méta dans cette structure sans sortir de l'invention. D'autres arrangements du groupe carbonyle et de l'atome d'oxygène sont également possibles. On ne sortirait donc pas du cadre de l'invention par leur utilisation. On peut, en outre, incorporer dans la structure un radical divalent du type phtalazinone de formule suivante : Le poly-arylène-éther-cétone utilisable selon l'invention peut être semi-cristallin ou amorphe. De préférence les poly-arylène-éther-cétones sont des Poly-éther-cétones-cétones comprenant un mélange des motifs IIIA et IIIB de telle sorte que le pourcentage massique en motif téréphtalique par rapport à la somme des motifs téréphtalique et isophtalique soit compris entre 55% et 85% et de-préférence entre 55% et 70%, idéalement 60%. Par motif téréphtalique et isophtalique, on entend la formule des acides téréphtalique et isophtalique respectivement. Ces poly-arylène-éther-cétones se présentent sous forme de 10 poudres pouvant avoir été préparées par broyage où précipitation. On n'exclut pas dans le cadre de l'invention les mélanges de différentes poudres de poly-arylène-éther- 15 cétones. Selon une préférence les mélanges de différentes poudres de poly-arylène-éther-cétones comprennent une polyéther-cétone-cétone associée à une autre poly-arylène-éthercétone ou un mélange de 2 PEKK de structure chimique différente. On associera ainsi une poly-arylène -éther- cétone 20 à un PEK, PEEKEK, PEEK, PEKEKK, PEKK. Selon une forme préférée, on associera le PEKK avec PEK, PEEKEK, PEEK, PEKEKK ou un PEKK de formule chimique différente, le PEKK représentant plus de 50 % massique, borne comprise. 25 Les agents d'écoulement hydrophiles utilisés dans le cadre de l'invention peuvent être des pigments inorganiques choisis de préférence parmi les silices et les alumines. Les silices hydrophiles utilisées dans le cadre de l'invention sont constituées d'oxyde de silicium. Ce sont des 30 silices pyrogénées sans traitement spécifique, -à la différence des silices hydrophobes qui sont des silices pyrogénées ayant subi un traitement chimique tel qu'un greffage avec du diméthyl- chloro-silane. On ne sortirait pas du cadre de l'invention en utilisant des silices synthétisées par un autre mode de fabrication. Les silices communément utilisées sont des produits 5 commerciaux dont la dénomination commerciale est Aerosil® (fournisseur Evonik) ou Cab-o-Sil® (fournisseur Cabot). Ces silices sont composées de particules primaires nanomètriques (typiquement entre 5 et 50 nm pour les silices pyrogènées). Ces particules primaires sont 10 associées pour former des agrégats. En utilisation comme agent d'écoulement, on retrouve les silices sous différentes formes (particules élémentaires et agrégats). Les poudres ou mélanges de poudres comprenant des agents 15 d'écoulement hydrophiles utilisés dans le cadre de l'invention peuvent, le cas échéant, être additivées ou contenir différents composés. Parmi ces composés, citons les charges renforçantes, notamment des charges minérales telles que le noir de carbone, des nanotubes, de carbone ou 20 non, des fibres (verre, carbone..), broyées ou non, les agents stabilisants (lumière, en particulier UV, et chaleur), les azurants optiques, colorants, pigments, les additifs absorbeurs d'énergie (dont absorbeurs d'UV) ou une combinaison de ces charges ou additifs. 25 Exemples : 30 Mesure de la coulabilité : La coulabilité de ces poudres a été réalisée dans des entonnoirs en verre de la façon suivante : - 12 - - Remplir des entonnoirs en verre d'orifice 17 ou 12 mm (figure 1) avec la poudre jusqu'à 5 mm du bord. Boucher l'orifice du bas avec le doigt. Avec pour entonnoir 12 mm: de=39,2 mm do=12 mm h=106 mm h1= 83 mm et pour entonnoir 17 mm: de=42, 0 mm do= 17 mm h=112 mm h1=67 mm - Mesurer au chronomètre le temps d'écoulement de la poudre. - Si l'écoulement ne se fait pas, taper sur l'entonnoir à l'aide d'une spatule. Répéter l'opération si besoin. - Noter le temps d'écoulement et le nombre de coups tapés à l'aide de la spatule. Estimation de la coalescence : La coalescence des poudres est estimée par le protocole 25 suivant : - dépôt de poudre sur une plaque d'acier - mise au four, à 340°C pendant 15 minutes, de la plaque revêtue de poudre - observation de la plaque revêtue après refroidissement 30 après sortie du four - 13 - La coalescence sera jugée d'autant meilleure que la plaque d'acier sera devenue invisible suite à la coalescence/filmification de la poudre. Exemple 1 : Une poudre Kepstan® 6003 PL de la société Arkema, contenant 60 % de motifs téréphtaliques par rapport à la somme des motifs téréphtalique et isophtalique, dont la taille de particule présente un dv50 de 50pm plus ou moins 5pm, a été additivée de 0.4% de silice CAB-O-Sil® TS-610 dans un robot de cuisine de type Magimix à grande vitesse pendant 100 secondes. Le Dv50 est aussi appelé diamètre médian en volume qui correspond à la valeur de la taille de particule qui divise la population de particules examinée exactement en deux. Le Dv50 est mesuré selon la norme ISO 9276 - parties 1 à 6. Dans la présente description, on utilise un granulomètre Malvern Mastersizer 2000, et la mesure est faite en voie liquide par diffraction laser sur la poudre. La silice CAB-0-SilED TS-610 est une silice pyrogénée rendue hydrophobe par un traitement au diméthyl-chloro-silane. Elle sera notée par la suite « TS-610 ». La poudre possède une excellente coulabilité (temps Un second échantillon de la même poudre Kepstan est additivé de silice CAB-O-Sil® M-5 selon le même protocole. La silice CAB-O-Sil® M-5 est une silice pyrogénée hydrophile qui n'a pas fait l'objet de traitement spécifique. Elle sera notée par la suite « M-5 ». Les résultats de coulabilité des deux poudres additivées sont donnés au tableau 1 comparativement à la poudre sans silice. Tableau 1 Sans silice 0,1% TS 0,2% TS 0,1'V° M5 0,2% M5 610 610 Coulabilité Temps (s) 90 60 12 80 22 entonnoir 12 mm Nombre multi multi 3 multi 14 coups Coulabilité entonnoir 17 mm Temps (s) 48 13 9 22 12 Nombre 40 3 0 10 1 coups Le terme multi est employé lorsque l'on tape sur l'entonnoir continuellement.25 - 15 - On constate que les deux types de silice améliorent la coulabilité et sont donc 2 agents d'écoulement potentiels pour le PEKK. Exemple 3: Une autre poudre Kepstan® 6003 PL de la société Arkema est additivée avec le Magimix soit de 0.05% silice CAB-O-Sil® TS-610 soit de 0.05% CAB-O-Sil® M-5. Ces poudres sont d'une part stockées à 23°C et 50% de RH jusqu'à saturation en humidité (cas, par exemple, d'un stockage de la poudre avant utilisation en machine). Le taux d'humidité est mesuré par la méthode Karl Fischer (désorption de l'eau de la poudre Kepstan® par un 15 traitement de 20 min à 250°C). D'autre part, les poudres sont séchées pendant 1 nuit à 140°C. Le taux d'humidité est également mesuré par la méthode Karl Fischer (même protocole que ci-dessus). 20 Les résultats de coulabilité des deux poudres additivées avec des taux d'humidité différents sont donnés au tableau 2. Tableau 2 Taux d'humidité 0,05% TS 610 0,05% 1 025° 0 0 o 0 0 O. 0 Coulabilité Temps (s) 7 5 6 6 entonnoir 17 mm Nombre 0 0 0 0 coups 25 Les taux d'humidité de 0.5% et 0.53% correspondent à l'état du matériau saturé en humidité à 23°C et 50% de RH. - 16 - Les taux d'humidité de 0.25% correspondent à l'état du matériau après séchage à 140°C pendant 1 nuit. Les taux d'humidité ne sont pas affectés par la nature de la silice. Il ressort que, quelle que soit la silice utilisée, la coulabilité n'est pas affectée par le taux d'humidité. En particulier, aucune détérioration de la coulabilité n'est observée pour des poudres saturées en humidité (23°C, 50% de RH) même dans le cas de l'utilisation d'une silice hydrophile en tant qu'agent d'écoulement. Exemple 4 : Trois échantillons de l'exemple 2 (non additivé, additivé 15 de 0.2% de silice hydrophobe (TS-610), additivé de 0.2% de silice hydrophile (M-5)) sont déposés sur trois plaques d'acier. Ces plaques revêtues sont disposées dans un four maintenu à 340°C durant 15 minutes. 20 Elles sont ensuite refroidies puis on observe, visuellement et sous binoculaire (Stemi SV11 de Zeiss), le revêtement de PEKK à la surface des plaques (figures 2, et 3). Visuellement (figure 2), on observe une surface beaucoup 25 plus lisse lorsque la silice hydrophile (M-5) est utilisée démontrant la bonne coalescence de la poudre durant le passage au four. Sans silice et avec la silice TS-610, le revêtement n'est pas continu et, par conséquent, la plaque d'acier reste localement visible. 30 Les clichés en binoculaire (figure 3) confirment les observations précédentes : il existe des zones où localement on voit toujours la plaque d'acier dans les cas - 17 - de la poudre non additivée et de la poudre additivée avec 0.2% de silice TS-610, tandis que, dans le cas de la poudre additivée de silice M-5, la plaque d'acier n'est plus visible. Cela confirme la meilleure coalescence de la poudre additivée de M-5 durant le passage au four. REVENDICATIONS1. Composition comprenant de 99.6 à 99.99 % en poids d'au moins une poudre d'au moins une poly-arylène-éther-cétone et 5 0.01 à _0.4 % en poids d'un agent d'écoulement hydrophile, le dit agent d'écoulement' hydrophile étant caractérisé par une prise de masse (quantité d'eau absorbée) après 5 jours de conditionnement à une humidité relative de 95% supérieure à 0.5%, la dite prise de masse de l'agent d'écoulement étant 10 déterminée par mesure Karl Fisher après désorption de l'eau par un traitement de 15 min à 170°C. 2. Composition selon la revendication 1 dans laquelle 15 l'agent d'écoulement hydrophile est une silice hydrophile. 3. Composition selon la revendication 1 dans laquelle au moins une poly-arylène-éther-cétone est le PEKK. 4. Composition selon la revendication 3 dans laquelle le PEKK présente un pourcentage massique en motif téréphtalique par rapport à la somme des motifs 25 téréphtalique et isophtalique compris entre 55% et 85%. 5. Composition selon la revendication 3 dans laquelle en plus du PEKK on adjoint une poudre de PEK, PEEKEK, PEEK, PEKEKK, PEKK de structure chimique différente, le PEKK représentant plus de 50 % massique, borne comprise. 6. Composition selon la revendication 1 contenant 35 une charge. 7. Composition selon la revendication 1 contenant au moins un additif. 8. Utilisation d'une composition selon une des revendications 1 à 7 dans un procédé de frittage laser. 9. Objet obtenu à partir d'une composition selon 10. une des revendications 1 à 7.